(57)【要約】  金属合金、及び層状形式の自立型の金属材料の調製方法。得られた層状構成物は、選択された多孔度の金属骨格を提供し、それは、ＡＳＴＭ  Ｇ６５−０４（２０１０）に従って測定される際に１３０ｍｍ３以下の体積減少を有する自立型の材料を提供するために第２の金属が浸潤され得る。
2018510267.tif 000002
【特許請求の範囲】
【請求項１】
（ａ）重量％で、
１７．０＜Ｃｒ＜２２．０；
８．０＜Ｍｏ＜１２．０；
２．０＜Ｂ＜５．０；
３．０＜Ｗ＜７．０；
０．５＜Ｃ＜２．０；
１．０＜Ｍｎ＜４．０；
１．０＜Ｓｉ＜３．０；
残部のＦｅ；
を含む金属合金粒子を供給する段階と、
（ｂ）前記金属合金粒子とバインダーとを混合し、前記自立型の金属部品の層を形成する段階であって、前記バインダーが前記粉末の粒子を結合し、前記層が２０％〜６０％の範囲の多孔度を有する段階と、
（ｃ）前記金属合金粉末及び前記バインダーを加熱し、前記粒子間に結合を形成する段階と、
（ｄ）前記金属合金粉末及び前記バインダーを加熱によって焼結し、前記バインダーを除去し、冷却し、多孔質の金属骨格を形成する段階と、
（ｅ）前記多孔質の金属骨格に第２の材料を浸潤させ、前記自立型の金属部品を形成する段階であって、前記部品がＡＳＴＭ  Ｇ６５−０４（２０１０）に従って測定した際に１３０ｍｍ３以下の体積減少を有する段階と、
を含む、自立型ノ金属部品の多層の形成方法。
【請求項２】
前記金属粒子が、０．００５から０．３００の範囲の粒径分布を有する、請求項１に記載の方法。
【請求項３】
前記層が、０．０１０から０．３００ｍｍの範囲の厚さを有する、請求項１に記載の方法。
【請求項４】
段階（ｂ）から段階（ｄ）が、０．０１０ｍｍから３００ｍｍの範囲の総厚を有して作られる多層を提供するように繰り返される、請求項１に記載の方法。
【請求項５】
前記焼結が、１５％から５９．１％の多孔度を有する金属骨格を提供する、請求項１に記載の方法。
【請求項６】
前記多孔質の金属骨格の浸潤が、１５／８５から６０／４０の範囲の溶浸材対骨格の最終的な体積比を提供するように構成される、請求項１に記載の方法。
【請求項７】
前記第２の材料を用いた浸潤が、金属合金を用いた浸潤を含む、請求項１に記載の方法。
【請求項８】
前記第２の材料を用いた浸潤が、ポリマー樹脂を用いた浸潤を含む、請求項１に記載の方法。
【請求項９】
前記粒子が、ＡＳＴＭ  Ｇ６５−０４（２０１０）によって測定される際に３０ｍｍ３から１３０ｍｍ３の体積減少を有する、請求項１に記載の方法。
【請求項１０】
（ａ）重量％で、
１２．０＜Ｃｒ＜１７．０；
２．０＜Ｂ＜６．０；
１．０＜Ｎｂ＜５．０；
０．５＜Ｃ＜２．０；
Ｍｎ＜２．０；
Ｓｉ＜２．０；
残部のＦｅ；
を含む金属合金粒子を供給する段階と、
（ｂ）前記金属合金粒子とバインダーとを混合し、前記自立型の金属部品の層を形成する段階であって、前記バインダーが前記粉末の粒子を結合し、前記層が２０％〜６０％の範囲の多孔度を有する段階と、
（ｃ）前記金属合金粉末及び前記バインダーを加熱し、前記粒子間に結合を形成する段階と、
（ｄ）前記金属合金粉末及び前記バインダーを加熱によって焼結し、前記バインダーを除去し、冷却し、多孔質の金属骨格を形成する段階と、
（ｅ）前記多孔質の金属骨格に第２の材料を浸潤させ、前記自立型の金属部品を形成する段階であって、前記部品がＡＳＴＭ  Ｇ６５−０４（２０１０）に従って測定した際に１３０ｍｍ３以下の体積減少を有する段階と、
を含む、自立型ノ金属部品の多層の形成方法。
【請求項１１】
前記金属粒子が、０．００５から０．３００の範囲の粒径分布を有する、請求項１０に記載の方法。
【請求項１２】
前記層が、０．０１０から０．３００ｍｍの範囲の厚さを有する、請求項１０に記載の方法。
【請求項１３】
段階（ｂ）から段階（ｄ）が、０．０１０ｍｍから３００ｍｍの範囲の総厚を有して作られる多層を提供するように繰り返される、請求項１０に記載の方法。
【請求項１４】
前記焼結が、１５％から５９．１％の多孔度を有する金属骨格を提供する、請求項１０に記載の方法。
【請求項１５】
前記多孔質の金属骨格の浸潤が、１５／８５から６０／４０の範囲の溶浸材対骨格の最終的な体積比を提供するように構成される、請求項１０に記載の方法。
【請求項１６】
前記第２の材料を用いた浸潤が、金属合金を用いた浸潤を含む、請求項１０に記載の方法。
【請求項１７】
前記第２の材料を用いた浸潤が、ポリマー樹脂を用いた浸潤を含む、請求項１０に記載の方法。
【請求項１８】
前記粒子が、ＡＳＴＭ  Ｇ６５−０４（２０１０）によって測定される際に３０ｍｍ３から１３０ｍｍ３の体積減少を有する、請求項１０に記載の方法。
【発明の詳細な説明】
【技術分野】
【０００１】
（関連出願の相互参照）
本出願は、２０１５年２月３日付けで出願された米国仮特許出願第６２／１１１，３９５号の利益を要求し、それは参照することによって本明細書に完全に含まれる。
【０００２】
本発明は、合金、及び層状形式の自立型の金属材料の調製に関する。
【背景技術】
【０００３】
飾り加工、ダイ、ドリリング、ポンピング、農業及び採鉱において見られるような多くの用途において、部品の耐久性及び寿命を増加させるために高い耐摩耗性を有する部品が要求されている。高い耐摩耗性を有するバルク材料を提供することによって、又は、マトリクス全体に高い耐摩耗性の粒子を含有する低い耐摩耗性のマトリクスからなる複合材料を提供することによって、部品に高い他摩耗性を与えるように材料が設計されている。これらの材料の多くは、耐摩耗性を与えるための構造体を得るために、急冷及び焼きなまし処理等の硬化熱処理を必要とする。材料の耐摩耗性を増加させる点において硬化処理が有効である一方で、それらは、熱に起因する応力からの部品の歪み及びクラッキングのために、硬化処理に晒される部品の寸法制御及び完全性において悪影響を有し得る。
【０００４】
本明細書において、層状構成とは、構成要素を組み立てるために層毎に材料の層が上下に組み立てられるプロセスとして理解される。層状構成の例は、レーザー又は電子線エネルギー源、指向性エネルギー堆積、結合剤噴射、シート積層、材料押し出し、材料噴射、及び液槽光重合を用いた粉末床溶融を含む。金属を用いて使用される主な層状構成プロセスは、粉末床溶融、指向性エネルギー堆積、及び結合剤噴射を含む。この発明の焦点は、結合剤噴射部品の浸潤を含む結合剤噴射の分野にある。
【０００５】
結合剤噴射プロセスは、粉末の床にバインダーを噴射し（又は印刷し）、バインダーを硬化し、新規な粉末の層を堆積し、繰り返すことによって網形状の部品を構成する優れた性能を有する層状構成プロセスである。このプロセスは、砂、セラミックス、並びに、それぞれ以下ではＵＮＳ記号Ｓ３１６００及びＳ４２０００と称されるタイプ３１６ステンレス鋼及びタイプ４２０ステンレス鋼を含む種々の金属から部品を製造するために市場で使用されている。
【０００６】
固相結合剤噴射プロセスにおける粉末の床の性質のために、この方法で生成される部品は、本質的に大きな多孔度を有する。印刷されたバインダーを硬化した後、“グリーンボンド”金属部品は、典型的には、４０％以上の多孔度を有する。グリーンボンド部品の焼結は、粒子間の金属結合を生成し、多孔度を低減させることによって部品の構造安定性を増加させる。長い焼結時間は、５％を超えて多孔度を低減させるために使用され得るが、これはまた、部品の部分的な収縮及び歪みをもたらし、材料の構造に悪影響を及ぼし得る。従って、グリーンボンド結合剤噴射部品の焼結の目的は、粒間金属結合を生成することによって部分強度を増加することだけではなく、多孔性の減少を最小化することによって歪み及び収縮を最小化することである。焼結収縮は、典型的には、多孔度の小さな低減を有して結合剤噴射部品の１〜５％の範囲であり、それは、３５％を超える多孔度を有する焼結部品をもたらす。
【０００７】
焼結部品における多孔度は、部品の機械的特性に悪影響を与え、そのため、焼結部品の多孔度をさらに低減することが望まれる。毛細管作用を介した浸潤は、焼結部品内の孔を液相の他の材料で充填することによって多孔度を低減するために使用されるプロセスである。部分浸潤は、多くの粉末冶金プロセスと同様に、焼結された結合剤噴射部品に関して使用され、そのため周知である。浸潤で遭遇し得る主要な問題は、不完全な浸潤をもたらす焼結骨格と溶浸材との間の乏しい湿潤性、焼結骨格及び新規の相形成の溶解浸食等の焼結骨格と溶浸材との間の材料の相互作用、並びに、不整合な材料特性によって出現し得る内部応力を含むことである。
【０００８】
新規な材料系を開発する試みは、結合剤噴射及び浸潤プロセスにおいて行われているが、上記の問題のために、殆ど商用化されていない。産業製品の結合剤噴射に存在する２つの金属材料系は、（１）９０〜１０の青銅が浸潤されたＳ３１６００、及び、（２）９０〜１０の青銅が浸潤されたＳ４２０００である。Ｓ３１６００合金は、重量％で、１６＜Ｃｒ＜１８、１０＜Ｎｉ＜１４、２．０＜Ｍｏ＜３．０、Ｍｎ＜２．０、Ｓｉ＜１．０、Ｃ＜０．０８、残部のＦｅの組成を有する。Ｓ３１６００は、熱処理によって硬化可能ではなく、それは、柔らかく、浸潤された状態のままで低い耐摩耗性を有する。従って、青銅が浸潤されたＳ３１６００は、高い耐摩耗性の部品には相応しい材料ではない。Ｓ４２０００は、重量％で、１２＜Ｃｒ＜１４、Ｍｎ＜１．０、Ｓｉ＜１．０、Ｃ≧０．１５、残部のＦｅの組成を有する。Ｓ４２０００は、急冷及び焼きなましプロセスによって硬化可能であり、そのため、それは、耐摩耗性を要求する結合剤噴射部品用の耐摩耗性材料として有用である。
【０００９】
結合剤噴射Ｓ４２０００部品を浸潤するために使用されるプロセスは、焼結及び浸潤プロセス中において部品を支持し、部品の変形に対抗する支持構造体として作用する微粒子のセラミック材料に部品を埋め込むことを含む。結合剤噴射部品をセラミックに入れることはまた、部品内の熱の均一化を容易にし、それは、熱勾配、並びにその勾配に起因する部品の歪み及びクラッキングの可能性を低減する。Ｓ４２０００は、オーステナイト構造から高い硬度及び耐摩耗性を提供するマルテンサイト構造に変換するために浸潤温度からの比較的高い急冷速度に依存する。Ｓ４２０００は、空気硬化可能な合金と考えられるが、全てのオーステナイトをマルテンサイトに変換するために部品の厚さにわたって冷却速度が十分であることを保証するために、油中で部品が急冷されることが非常に推奨される。９０〜１０の青銅用の浸潤温度からの急冷に際し、油急冷は、２０℃／秒を超える典型的な急冷速度を有する一方で、空気急冷速度は、約５℃／秒である。浸潤炉、及び急冷の熱障壁として作用する結合剤噴射部品の周囲のセラミック層の急冷性能の組合せは、部品に対して実現される急冷速度を制限し、そのため、部品の硬度を制限する。
【発明の概要】
【発明が解決しようとする課題】
【００１０】
従って、高い耐摩耗性を有し、このようなものを要求する用途において使用され得る網形状の部品を結合剤噴射及び浸潤を用いて生成することが望まれる。
【課題を解決するための手段】
【００１１】
本開示は、多層構成が高温で安定な高い耐摩耗性の自立型材料を生成するために金属合金に適用される生成物及び方法の両方に関する。耐摩耗性の値は、本発明の多層構成プロセスを用いて生成される青銅が浸潤された市販のＳ４２０００材料より１桁程度大きい。例えば、この材料の耐摩耗性は、ＡＳＴＭ  Ｇ６５−１０−０４（２０１０）手順Ａによって測定されるように、１３０ｍｍ３以下の体積損失をもたらす。高い耐摩耗性を可能にするこれらの構造は、好ましくは、急冷及び焼きなまし又は溶体化及び時効等の熱硬化プロセスを用いて組み立てられた多層の後処理の必要性なく実現され、これらの構造体は、比較的高温においても安定である。多層構成は、射出成形、ダイ、ポンプ及びベアリング等の用途に利用され得る金属構成要素の形成を可能にする。
【図面の簡単な説明】
【００１２】
【図１】鉄金属Ａ１粉末のマイクロ構造を示す。
【図２】本発明の青銅が浸潤された鉄Ａ１合金骨格のマイクロ構造を示す。浸潤された青銅は、右上象限に見られ、鉄骨格は、顕微鏡写真の残部を作り出す。
【発明を実施するための形態】
【００１３】
本発明は、連続する金属層の層毎の組み立て並びにそれに続く焼結及び金属構造物の浸潤を用いて、自立型で比較的硬質で耐摩耗性の鉄基金属材料を構成する方法に関する。自立型の金属材料とは、本明細書では、多層の組み立てが、焼結され、他の材料が浸潤される所定の組立構造物を形成するように採用される場合として理解される。浸潤された構造物は、次いで、射出成形ダイ並びにポンプ及びベアリング部品等の多様な用途における金属部品構成要素として機能する。
【００１４】
本明細書に記載される多層の手順は、液体バインダーが粉末の床に選択的に印刷され、バインダーが乾燥され、粉末の新たな層がその前の層に広がり、バインダーがその粉末に選択的に印刷され、乾燥され、部品が完成されるまで、このプロセスが繰り返される、結合剤噴射として一般的に知られている。
【００１５】
バインダーは、プリントヘッドを通して選択的に印刷され得る液体であり得、乾燥する際に、追加の層が既存の層の上部に続いて組み立てられ得るように粉末粒子を結合するように作用し、硬化する際に、部品（“グリーンボンド”）に損傷を与えることなく部品を取り扱うことを可能にする粒子間に結合を生成する。バインダーはまた、部品内の粉末粒子の焼結に干渉しないように、炉内で焼失することができなければならない。結合剤噴射に相応しいバインダーの一例は、エチレングリコールモノメチルエーテル及びジエチレングリコールの溶液である。バインダーが印刷された後に、３０〜１００℃の範囲に粉末表面を加熱する熱源を用いて、各層においてバインダーが乾燥される。部品が完全に組み立てられると、部品内のバインダーは、１００〜３００℃の範囲、より好ましくは１５０〜２００℃の範囲の温度においてオーブンで硬化され得る。硬化温度における時間は、２〜２０時間の範囲であり、好ましくは６〜１０時間の範囲である。
【００１６】
本明細書における多層手順は、各々が０．０１０〜０．３００ｍｍの範囲、より好ましくは０．０７０〜０．１３０ｍｍの範囲の厚さを有する個々の層の組立を予想する。そのため、多層手順は、０．０１０ｍｍから１００ｍｍ超の範囲、より一般的には３００ｍｍ超の範囲の総高を有する組み立てられた構成物を提供し得る。従って、組み立てられる層に対する適切な厚さの範囲は、０．０１０ｍｍ以上である。しかしながら、より一般的には、その厚さ範囲は、０．１００〜３００ｍｍである。多層手順の固体粒子の充填は、印刷され、硬化された部品をもたらし、それは、２０〜６０％の範囲、より具体的には４０〜５０％の範囲の粒子間多孔度を有する。
【００１７】
粉末層拡散中に、球形状の粒子は、それらがより自由に転がり、また互いを捕獲する不規則形状のために凝集する可能性が低いので、非球形状の粒子より容易に流れる。焼結された鉄の骨格を生成するために使用される金属粉末は、概ね球形を有し、０．００５〜０．３００ｍｍの範囲、より好ましくは０．０１０〜０．１００ｍｍの範囲、さらに好ましくは０．０１５〜０．０４５ｍｍの範囲の粒径分布を有する。
【００１８】
鋼骨格を生成するために使用される鉄基合金粉末の比較的高い硬度及び耐摩耗性は、粉末を生成するために利用される液相噴霧プロセスで処理される際における鉄基合金に存在する比較的微細なスケールのマイクロ構造及び相の結果であると予想される。より具体的には、本明細書における鉄基合金は、上昇した温度で液相に形成され、冷却し、凝固して粉末粒子になることを可能にする際に、この構造物が好ましくは、鉄リッチのマトリクス内のホウ素炭化物、モリブデン炭化物、モリブデン炭化物、ニオブ炭化物、クロム炭化物、及び複合炭化物等の、均一に分布された硬質カーバイドの相の比較的高い体積割合からなるようなものであり、このカーバイドの相は、約１０〜１０，０００ｎｍのサイズの範囲である。図１は、本願発明の鉄合金（Ａ１）粉末の実施例における構造を示す。
【００１９】
例示の鉄合金は、少なくとも５０原子％のＦｅ、及び、Ｔｉ、Ｚｒ、Ｈｆ、Ｖ、Ｎｂ、Ｔａ、Ｃｒ、Ｍｏ、Ｍｎ、Ｗ、Ａｌ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ及びＬｕからなる群から選択される少なくとも１つの元素、及び、Ｂ、Ｃ、Ｎ、Ｏ、Ｐ及びＳからなる群から選択される少なくとも１つの元素を含む。本発明の特有の側面において、合金は、式Ｆｅ（１００−ｘ−ｙ）Ｍ（ｘ）Ｂ（ｙ）（原子％）によって表される組成を有し、ここで、Ｍは、Ｔｉ、Ｚｒ、Ｈｆ、Ｖ、Ｎｂ、Ｍｏ、Ｔａ、Ｃｒ、Ｗ及びＭｎから選択される少なくとも１つの元素であり、３０≧ｘ≧４であり、２５≧ｙ≧０であり、４５≧（ｘ＋ｙ）≧７である。合金はさらに、Ｘ（Ｓｉ、Ｇｅ、Ｐ、Ｇａ等）及び／又はＴ（Ａｕ、Ｃｏ、Ｎｉ等）を含有し得る。
【００２０】
上記合金が、クラックに比較的影響を受けやすく、比較的高いレベルのクラックを含有するコーティングとして典型的には採用されることに注目すべきである。従って、このような合金は、本明細書に記載される多層手順に有用であると期待されず、予想に反して、予期しない硬度及び摩耗特性を有する金属構成要素を提供した。
【００２１】
多層手順を用いて生成された硬化部品は、粒子間の金属結合を発達させることによって部品強度を増加させるために焼結されなければならない。焼結プロセスは、制御された雰囲気を有する炉内で行われる多段階熱プロセスである。焼結プロセスステージは、バインダーの焼失、焼結、及び冷却を含み、それぞれ特定の温度及び時間に加えて、既に記載された温度間のランプ速度によって規定される。バインダーの除去（例えば、バインダーの焼失）のための温度及び時間は、バインダー及び粒子サイズに依存し、典型的には３００℃から８００℃で３０分間から２４０分間の焼失時間及び温度である。焼結は、部品の収縮を最小限にしながら、粒子間ネックが形成されるのを引き起こすのに十分な温度及び時間で行われる。焼結は、８００〜１２００℃の温度範囲、より好ましくは９５０〜１１００℃の範囲で行われる。部品全体が焼結温度にある焼結時間は、１〜１２０分間の範囲である。焼結は、２０〜６０％の範囲の多孔度を有する硬化されたバインダーの状態から０．１〜５％の範囲の多孔度の減少をもたらす。従って、焼結された部品は、１５〜５９．１％の範囲の多孔度を有し得る。
【００２２】
多層手順を用いて生成された焼結部品の多孔度を減少させるために、部品は、炉内で再加熱され、他の材料を用いて浸潤された後に冷却するか、他の材料を用いた浸潤が、焼結炉サイクル内の追加の段階として焼結に続く。浸潤プロセスにおいて、液相の溶浸材は、毛細管作用により部品に引き込まれ、鋼骨格を囲うボイドを満たす。鋼骨格に対する溶浸材の最終的な体積比は、１５／８５から６０／４０の範囲である。浸潤前に、溶浸材は、溶浸材の固相線温度未満に炉温度を低減させることによって凝固される。浸潤後に残っている多孔は、０〜２０％の範囲、より具体的には０〜５％の範囲である。次いで、炉及び部品は、室温まで冷却される。硬化可能な鋼合金と異なり、本発明の鋼合金は、冷却温度に対する低い依存度を有し、そのようなものとして、冷却中における歪み、クラック及び残留応力の可能性を減少させるために低速で冷却されることができ、以前として高い硬度及び耐摩耗性を維持する。５℃／分未満、より具体的には２℃／分未満の冷却速度は、歪み、クラック及び残留応力を低減させるために使用され得る。高い硬度及び耐摩耗性を提供することが予想される本発明の鋼合金におけるナノスケール構造は、鋼粉末が生成される際に最初に急速凝固を介して発達される。焼結及び浸潤の炉サイクルにおいて、構造体は変態し、あるスケールを有する均一な等軸組織をナノスケールの領域に生成する。この構造体が等軸組織に変態すると、それは、焼結及び浸潤の温度を通じて非常に安定し、そのようなものとして、構造体のスケールは、部品をゆっくり冷却することを可能にする炉サイクルを通して保持される。この構造体のスケールは、図１及び図２において見られ、それらは、鉄合金（Ａ１）粉末、並びに焼結、浸潤及び冷却後の鋼骨格における構造体の例を示す。低速冷却は、歪みを減少させ、それによって、高い寸法制御、及び寸法要求に適合させるための低減した製造後機械加工を可能にする。
【００２３】
多様な材料が、種々の金属合金及びエポキシ樹脂等のポリマー樹脂を含む溶浸材として使用され得、それは、金属骨格構造内に架橋ポリマー構造をもたらす。好ましくは溶浸材として使用される金属合金は、銅及び青銅の合金を含む。青銅とは、銅及び錫の合金をいい、銅は、主成分（＞７０％）であり、残部は、錫、及び／又はアルミニウム、マンガン、ニッケル、亜鉛、鉄、マンガン、シリコン及び鉛等の他の金属である。溶浸材に対する好ましい１つの基準は、それが、焼結骨格の液相温度未満の液相温度を有し、それが、好ましくは焼結骨格の表面を湿らすということである。溶浸材に適合し得る主要点は、残留多孔率、材料反応及び残留応力を含む。残留多孔率は、典型的には、焼結骨格と溶浸材との間の乏しい湿潤性、完全な浸潤のための不十分な時間、又は高い粘土の溶浸材をもたらす不十分な浸潤温度の１つ又はそれ以上による。材料反応は、焼結骨格及び溶浸材の間で起こり得、焼結骨格の溶解浸食及び金属間形成等である。残留応力はまた、不整合な材料の特性によって出現し得る。
【００２４】
適切な溶浸材を選択する際に主要な基準及び問題を考慮することが重要である。本発明の鋼骨格を浸潤させるための適切な溶浸材の例は、銅及び青銅等の金属材料である。銅が、それ自体によって又は青銅合金において、鋼の鉄（Ｆｅ）を好ましく湿らすので、銅（Ｃｕ）及び青銅は、鋼骨格との良好な溶浸材である。青銅における錫（Ｓｎ）は、好ましくは、Ｓｎ濃度に異存して３８５℃まで銅の液相温度未満の液相温度を抑制し、それは、好ましくは、粘土を低減させるために青銅を過熱することを可能にし、Ｃｕ及びＳｎは、過熱温度でＦｅにおける難溶解性を有する。１０８３℃でＦｅ中のＣｕ、Ｃｕ中のＦｅ、Ｆｅ中のＳｎ、及びＳｎ中のＦｅの溶解度はそれぞれ、３．２、７．５、８．４及び９．０原子％である。以下ではＣｕ１０Ｓｎと称される９０重量％のＣｕ及び１０重量％のＳｎの組成を有する合金を含む種々の青銅合金が、好ましくは使用され得る。
【００２５】
浸潤された材料の複合構造が、骨格材料及び溶浸材の結合からそのバルク特性を得る一方で、耐摩耗性は、構造体の骨格によって大いに提供されるように予想される。硬度は、材料の摩耗特性の代わりになるものとして一般的に使用されるが、それは、必ずしも複合材料において良好な指標ではない。マイクロ硬度測定が、溶浸材及び骨格領域において個々に行われるのに対して、マクロ硬度測定の高負荷及び浸透深さは、複合材料の測定結果、すなわち両方の成分の硬度の混合したものをもたらす。バルク複合材料のマクロ硬度、並びに浸潤された様々な金属合金におけるバルク複合材料の溶浸材及び骨格材料のマイクロ硬度が表１に示される。ＡＳＴＭ  ６５−０４（２０１０）手順Ａの方法によって測定された際のこれらの材料の耐摩耗性も表１に示される。Ａ１及びＡ２は、本発明の例示の鉄合金である。Ａ１合金は、重量％で、１７．０＜Ｃｒ＜２２．０、８．０＜Ｍｏ＜１２．０、２．０＜Ｂ＜５．０、３．０＜Ｗ＜７．０、０．５＜Ｃ＜２．０、１．０＜Ｍｎ＜４．０、１．０＜Ｓｉ＜３．０、残部のＦｅの組成を有する。Ａ２合金は、重量％で、１２．０＜Ｃｒ＜１７．０、２．０＜Ｂ＜６．０、１．０＜Ｎｂ＜５．０、０．５＜Ｃ＜２．０、Ｍｎ＜２．０、Ｓｉ＜２．０、残部のＦｅの組成を有する。従って、後者の組成におけるＭｎ及びＳｉの存在は、任意である。Ｓ４２０００合金は、重量％で、１２＜Ｃｒ＜１４、Ｍｎ＜１．０、Ｓｉ＜１．０、Ｃ≧０．１５、残部のＦｅの組成を有する。各材料系におけるバルク材料のマクロ硬度及び青銅溶浸材のミクロ硬度は、同様の値を有し、これらの材料においてＳ４２０００並びにＡ１及びＡ２合金の鋼骨格のミクロ構造は全て、高い硬度範囲にあり、耐摩耗性は全く異なる。耐摩耗性における大きな差異の程度は、Ｓ４２０００の最適ではない硬化条件、及び本発明の鋼骨格に存在する均一に分布した小さなカーバイド相の高い体積割合の結果であると予想される。青銅の浸潤されたＳ４２０００の最適ではない硬化が、構造体のオーステナイトからマルテンサイトに完全に変態するための浸潤プロセスの不十分な冷却速度のために固有のプロセス制限であることに気づくことが重要である。
【００２６】
【表１】
2018510267.tif 000003
【００２７】
以上に見られるように、本明細書における合金の摩耗の体積損失は、示されるように、Ｓ４２０００−Ｃｕ１０Ｓｎより数ケタ小さい。従って、本明細書に記載された合金に関する本発明の文脈において、ＡＳＴＭ  Ｇ６５−０４（２０１０）によって測定されるような耐摩耗性における体積損失が１３０ｍｍ３以下であることが分かる。より具体的には、本明細書における耐摩耗性の体積損失は、それが、３０ｍｍ３、３５ｍｍ３、４０ｍｍ３、４５ｍｍ３等、１３０ｍｍ３までの全ての値及び増分を含んで、３０ｍｍ３から１３０ｍｍ３の範囲に含まれるものである。
【００２８】
多くの硬化可能な金属は、相転移によって材料が軟化し又は砕けやすくなる最大動作温度性能を超える、相対的に低い最大動作温度性能を有する。例えば、Ｓ４２０００の安定な構造における最大動作温度は５００℃である。本発明において、浸潤された部品における鋼構造の高温安定性は、１０００℃までの高温動作温度を可能にする。
【００２９】
浸潤された鉄合金の熱特性は、射出成形ダイ等の高速熱サイクルを要求する鋼に魅力的である。鉄合金に対して青銅の熱伝導度がほぼ１桁大きいために、青銅が浸潤された鉄合金における熱伝導性は、Ｐ２０グレード等の、典型的な射出成形鋼より非常に高いものと予想される。浸潤された鉄合金の高い熱電導度は、材料全体に亘る高い加熱及び冷却速度を可能にする。本発明の浸潤された鋼部品は、射出成形ダイ等の熱サイクルを必要する用途における寸法制御を容易にする鋼骨格の低い熱膨張のために、低い熱膨張を有することが予想される。本発明の浸潤された鉄合金の高い熱伝導性及び低い熱膨張の両方が、高い熱サイクルを要求する用途において向上した材料性能をもたらす一方で、これらの特性の組合せは、高い生産性及び高い寸法制御を与える材料をもたらすことが予想され、これらの特性の一方が増加すると、通常他方の犠牲となるので、予期せぬ組合せである。
【図１】
2018510267.tif 000004
【図２】
2018510267.tif 000005
【国際調査報告】
2018510267.tif 000006